(57)【要約】【課題】本発明の課題は、優れた導電性と光透過性とを兼ね備え、かつ経時耐久性に優れた透明電極と、当該透明電極を具備した電子デバイスを提供することである。【解決手段】本発明の透明電極は、導電性層と、当該導電性層に隣接して設けられる中間層とを有する透明電極であって、前記導電性層が、銅、金及び白金から選ばれるいずれか１種の金属元素を主成分として含有し、前記中間層が、芳香族性に関与しない非共有電子対を持つ窒素原子を有する有機化合物を含有し、かつ還元性酸化被膜除去剤を副成分として含有することを特徴とする。【選択図】図１
2015122254.tif 000002
【特許請求の範囲】
【請求項１】
導電性層と、当該導電性層に隣接して設けられる中間層とを有する透明電極であって、
前記導電性層が、銅、金及び白金から選ばれるいずれか１種の金属元素を主成分として含有し、
前記中間層が、芳香族性に関与しない非共有電子対を持つ窒素原子を有する有機化合物を含有し、かつ還元性酸化被膜除去剤を副成分として含有することを特徴とする透明電極。
【請求項２】
前記導電性層が、銅を主成分として含有することを特徴とする請求項１に記載の透明電極。
【請求項３】
前記中間層が、前記還元性酸化被膜除去剤を、当該中間層の全質量に対して０．５〜１０．０質量％の範囲内で含有していることを特徴とする請求項１又は請求項２に記載の透明電極。
【請求項４】
前記中間層が、前記還元性酸化被膜除去剤を、当該中間層の全質量に対して１．０〜５．０質量％の範囲内で含有していることを特徴とする請求項１から請求項３までのいずれか一項に記載の透明電極。
【請求項５】
前記導電性層を介して、更に前記中間層に対向する第２の中間層を有し、
前記導電性層を前記中間層及び前記第２の中間層で挟持した構成であることを特徴とする請求項１から請求項４までのいずれか一項に記載の透明電極。
【請求項６】
請求項１から請求項５までのいずれか一項に記載の透明電極を具備していることを特徴とする電子デバイス。
【発明の詳細な説明】
【技術分野】
【０００１】
本発明は、透明電極及び電子デバイスに関し、特には、導電性と光透過性と経時耐久性とを兼ね備えた透明電極と、この透明電極を具備した電子デバイスに関する。
【背景技術】
【０００２】
タッチパネル、液晶表示装置、有機エレクトロルミネッセンス素子、太陽電池等の電子デバイスでは、光取出し側の電極（透明電極）としては、酸化インジウムスズ（ＳｎＯ２−Ｉｎ２Ｏ３：Ｉｎｄｉｕｍ  Ｔｉｎ  Ｏｘｉｄｅ、以下、「ＩＴＯ」と略記。）等の酸化物半導体系の材料が一般的に用いられているが、ＩＴＯと銀とを積層して低抵抗化を狙った材料の検討が、例えば、特開２００２−１５６２３号公報、特開２００６−１６４９６１号公報においてなされている。しかしながら、ＩＴＯはレアメタルであるインジウムを使用しているため、材料コストが高く、また抵抗を下げるためには成膜後に３００℃程度でアニール処理する必要があり、さらなる低抵抗の要望に対しては限界がある等の問題を抱えていた。
【０００３】
近年、上記問題を踏まえ、透明電極の構成材料として、銀を適用した検討がなされている。銀は、上記ＩＴＯに比べると、導電性には優れているが、抵抗特性と透過率のトレードオフという問題を有している。
【０００４】
このような状況において、電気伝導率の高い銀（Ａｇ）とマグネシウム（Ｍｇ）との合金を用いて薄膜を構成する技術や、インジウムに代えて、安価で入手容易な金属材料を原料として薄膜を構成する技術が提案されている（例えば、特許文献１及び２参照。）。
【０００５】
特許文献１に記載の発明では、電極材料として銀とマグネシウムの合金を用いることにより、銀単独で形成した電極に比べ、薄膜条件で所望の導電性を得ることができ、透過率と導電性の両立を図ることができるとされている。
【０００６】
しかしながら、特許文献１に記載されている方法で得られる電極の抵抗値は、せいぜい１００Ω／□前後で、透明電極の導電性としては不十分であり、駆動電圧を低くできないという問題に加えて、マグネシウムは酸化されやすい特性であるため、長期間にわたる保存により性能が劣化しやすいという問題を抱えている。
【０００７】
また、特許文献２に記載されている発明では、インジウム（Ｉｎ）の代わりに、安価で入手が容易な亜鉛（Ｚｎ）やスズ（Ｓｎ）などの金属材料を原料として用いた透明導電膜が開示されている。しかしながら、これらの代替金属では、十分に抵抗値が下がらないこと、加えて、亜鉛を含有したＺｎＯ系の透明導電膜は、水と反応して性能が変動しやすいという特性を有している。また、錫を含有したＳｎＯ２系の透明導電膜は、エッチングによる加工が困難であるとの問題を有していることが判明した。
【０００８】
一方、層厚が１５ｎｍ程度の薄膜で、光透過性が高い銀膜を蒸着して陰極として用いた有機エレクトロルミネッセンス素子が開示されている（例えば、特許文献３参照。）。しかしながら、特許文献３で提案されている方法では、形成している銀膜は、電極としてはいまだ厚いため、透明電極としての光透過率（透明性）が十分でなく、マイグレーション（原子の移動）を起こしやすい。また、銀膜を更に薄くすると、導電性等を維持することが難しくなるため、光透過性と導電性を両立する技術の開発が切望されている。
【０００９】
一方、本発明者らは、銀薄膜とその下部に中間層を有する透明電極において、下地となる中間層中に、銀と相互作用を有するジアザカルバゾール誘導体を含有させることにより、形成する銀薄膜の連続造膜性を向上させ、より均一の銀薄膜を形成することにより、低抵抗化、高透過性及び保存性を達成している（例えば、特許文献４参照。）。
【００１０】
しかしながら、近年、電子デバイスに対する要求がより高まり、特に、大面積化に対する要望に対し、より低抵抗化が求められており、視認性の面ではさらなる高光透過性、また数十年以上の電子デバイス寿命を可能にするには、保存される環境での熱や酸素に対する高い安定性・耐久性が要望されている。
【先行技術文献】
【特許文献】
【００１１】
【特許文献１】特開２００６−３４４４９７号公報
【特許文献２】特開２００７−０３１７８６号公報
【特許文献３】米国特許出願公開第２０１１／０２６０１４８号明細書
【特許文献４】国際公開第２０１３／１０５５６９号
【発明の概要】
【発明が解決しようとする課題】
【００１２】
本発明は、上記問題に鑑みてなされたものであり、その解決課題は、優れた導電性と光透過性とを兼ね備え、かつ経時耐久性に優れた透明電極と、当該透明電極を具備した電子デバイスを提供することである。
【課題を解決するための手段】
【００１３】
本発明者は、上記課題に鑑み鋭意検討を進めた結果、導電性層と、当該導電性層に隣接して設けられる中間層とを有し、前記導電性層が、銅、金及び白金から選ばれるいずれか１種の金属元素を主成分として含有し、前記中間層が、芳香族性に関与しない非共有電子対を持つ窒素原子を有する有機化合物を含有し、さらに還元性酸化被膜除去剤を副成分として含有することを特徴とする透明電極により、優れた光透過性と導電性とを兼ね備え、かつ経時耐久性に優れた透明電極と、これを用いた電子デバイスを実現することができることを見出し、本発明に至った。
【００１４】
すなわち、本発明の上記課題は、下記の手段により解決される。
【００１５】
１．導電性層と、当該導電性層に隣接して設けられる中間層とを有する透明電極であって、
前記導電性層が、銅、金及び白金から選ばれるいずれか１種の金属元素を主成分として含有し、
前記中間層が、芳香族性に関与しない非共有電子対を持つ窒素原子を有する有機化合物を含有し、かつ還元性酸化被膜除去剤を副成分として含有することを特徴とする透明電極。
【００１６】
２．前記導電性層が、銅を主成分として含有することを特徴とする第１項に記載の透明電極。
【００１７】
３．前記中間層が、前記還元性酸化被膜除去剤を、当該中間層の全質量に対して０．５〜１０．０質量％の範囲内で含有していることを特徴とする第１項又は第２項に記載の透明電極。
【００１８】
４．前記中間層が、前記還元性酸化被膜除去剤を、当該中間層の全質量に対して１．０〜５．０質量％の範囲内で含有していることを特徴とする第１項から第３項までのいずれか一項に記載の透明電極。
【００１９】
５．前記導電性層を介して、更に前記中間層に対向する第２の中間層を有し、
前記導電性層を前記中間層及び前記第２の中間層で挟持した構成であることを特徴とする第１項から第４項までのいずれか一項に記載の透明電極。
【００２０】
６．第１項から第５項までのいずれか一項に記載の透明電極を具備していることを特徴とする電子デバイス。
【発明の効果】
【００２１】
本発明によれば、優れた導電性と光透過性とを兼ね備え、かつ経時耐久性に優れた透明電極と、当該透明電極を具備した電子デバイスを提供することができる。
【００２２】
本発明で規定する構成により、上記問題を解決することができる本発明の効果の発現機構、作用機構については明確にはなっていないが、以下のように推察される。
【００２３】
本発明の透明電極は、中間層に隣接して、銅、金、又は白金を主成分として含有している導電性層を有しており、かつ前記中間層には、銅原子、金原子、又は白金原子と親和性のある芳香族性に関与しない非共有電子対を有する有機化合物（以下、銅、金、又は白金との親和性化合物ともいう。）を含有し、かつ還元性酸化被膜除去剤を副成分として含有することを特徴とする、
この様な構成とすることにより、中間層上に導電性層を成膜する際には、導電性層を構成する銅原子、金原子、又は白金原子が、中間層に含有されている銅、金、又は白金との親和性化合物である芳香族性に関与しない非共有電子対を持つ窒素原子を有する有機化合物と相互作用を生じることにより、該中間層表面上での銅、金、又は白金原子の拡散距離が減少し、特定箇所での銅、金、又は白金原子の凝集を抑えることができる。
【００２４】
すなわち、銅原子、金原子、又は白金原子は、まず銅、金、又は白金原子と親和性のある芳香族性に関与しない非共有電子対を持つ窒素原子を有する有機化合物を含有する中間層表面上で２次元的な核を形成し，それを中心に２次元の単結晶層を形成するという単層成長型（Ｆｒａｎｋ−ｖａｎ  ｄｅｒ  Ｍｅｒｗｅ：ＦＭ型）の膜成長によって成膜されるようになる。
【００２５】
なお、一般的には、中間層表面において付着した銅原子、金原子、又は白金原子が表面を拡散しながら結合し、３次元的な核を形成し、３次元的な島状に成長するという島状成長型（Ｖｏｌｕｍｅｒ−Ｗｅｂｅｒ：ＶＷ型）での膜成長により島状に成膜し易いと考えられるが、本発明では、中間層に含有されている芳香族性に関与しない非共有電子対を持つ窒素原子を有する有機化合物により、このような様式の島状成長が防止され、単層成長が促進されると推察される。
【００２６】
したがって、薄い層厚でありながらも、銅、金、又は白金原子が均一に分布し、かつ均一な層厚の導電性層が得られるようになる。この結果、より薄い層厚として光透過性を保ちつつも、導電性が確保された透明電極とすることができる。
【００２７】
加えて、還元性酸化被膜除去剤を副成分として含有することにより、経時劣化により酸素による透明導電性層の性能低下の主要因と推察される銅、金、又は白金の酸化を効率的に防止、あるいは抑制することができる。これは、中間層に、還元性酸化被膜除去剤を副成分として含有していると、経時劣化により導電性層に酸化被膜が形成されても、金属酸化物と該有機化合物との間に酸化還元反応が起こり、酸化被膜が還元されることで機能が回復するためであると推察される。すなわち、本発明で規定する構成とすることにより、薄膜化が可能となり、高い光透過性を有し、優れた導電性を備え、かつ経時耐久性（耐酸素性）に優れた透明電極を得ることができるものと推測している。
【図面の簡単な説明】
【００２８】
【図１】本発明の透明電極の構成の一例を示す概略断面図
【図２】透明電極に電極パターンをフォトリソグラフィー法で形成する一例を示す工程フロー図
【図３】電極パターンを有する透明電極対を具備した電子デバイスであるタッチパネルの構成の一例を示す斜視図
【図４】タッチパネルを構成する各透明電極の電極パターンの一例を示す平面図
【図５】タッチパネルを構成する電極部分の一例を示す平面模式図
【図６】タッチパネルの構成の一例を示す概略断面図
【図７】本発明で好適に用いることができるタッチパネルの構成の一例を示す概略断面図
【図８】本発明の透明電極を具備した電子デバイスである液晶表示装置の構成の一例を示す概略断面図
【発明を実施するための形態】
【００２９】
本発明の透明電極は、導電性層と、当該導電性層に隣接して設けられる中間層とを有する透明電極であって、前記導電性層が、銅、金及び白金から選ばれるいずれか１種の金属元素を主成分として含有し、前記中間層が、芳香族性に関与しない非共有電子対を持つ窒素原子を有する有機化合物を含有し、かつ還元性酸化被膜除去剤を副成分として含有することを特徴とし、優れた導電性と光透過性とを兼ね備え、かつ経時耐久性（耐酸素性）に優れた透明電極を実現することができる。この特徴は、請求項１から請求項６に係る発明に共通する技術的特徴である。
【００３０】
本発明の実施態様としては、本発明の目的とする上記効果をより発現できる観点から、前記導電性層が、銅を主成分として含有することが好ましい。
【００３１】
また、前記中間層が、前記還元性酸化被膜除去剤を、当該中間層の全質量に対して０．５〜１０．０質量％の範囲内で含有していることが、優れた酸化防止効果をより発現することができる観点から好ましく、より好ましくは、前記中間層が、前記還元性酸化被膜除去剤を、１．０〜５．０質量％の範囲内で含有していることである。
【００３２】
また、本発明の透明電極の構成としては、前記導電性層を介して、更に前記中間層に対向する第２の中間層を有し、前記導電性層を前記中間層及び前記第２の中間層で挟持した構成であることが、導電性層の耐傷性が向上する観点から好ましい。
【００３３】
また、本発明の電子デバイスは、本発明の透明電極を具備していることを特徴とする。  以下、本発明とその構成要素、及び本発明を実施するための形態・態様について詳細な説明をする。なお、本発明において示す「〜」は、その前後に記載される数値を下限値及び上限値として含む意味で使用する。
【００３４】
《透明電極》
〔透明電極の基本構成〕
本発明の透明電極は、導電性層と、当該導電性層に隣接して設けられる中間層とを有する透明電極であって、前記導電性層が、銅、金及び白金から選ばれるいずれか１種の金属元素を主成分として含有し、前記中間層が、芳香族性に関与しない非共有電子対を持つ窒素原子を有する有機化合物（以下、単に窒素原子を有する有機化合物ともいう。）を含有し、かつ還元性酸化被膜除去剤を副成分として含有することを特徴とする。上記構成からなる透明電極は、例えば、透明な基板上に本発明に係る中間層及び導電性層を積層して形成される。
【００３５】
図１は、本発明の透明電極の構成の一例を示す概略断面図である。
【００３６】
図１の（ａ）に示す透明電極１は、基板１１上に、中間層３を有し、この中間層３の上部に、導電性層５を積層した２層構造である。
【００３７】
すなわち、基板１１の上部に、中間層３及び導電性層５が、この順に設けられている。本発明に係る中間層３は、芳香族性に関与しない非共有電子対を持つ窒素原子を有する有機化合物を含有し、さらに還元性酸化被膜除去剤を副成分として含有している層であり、その上に積層する本発明に係る導電性層５は、銅、金及び白金から選ばれるいずれか１種の金属元素を主成分として含有している層であることを特徴とする。
【００３８】
なお、本発明において、中間層３が本発明に係る芳香族性に関与しない非共有電子対を持つ窒素原子を有する有機化合物を含有することを特徴とするが、その含有量は、中間層の全質量に対し、５０．０質量％以上であることが好ましい。より好ましくは５５．０〜９９．５質量％の範囲内であり、さらに好ましくは、９０．０〜９９．５質量％の範囲内であり、特に好ましくは、９５．０〜９９．０質量％の範囲内である。
【００３９】
また、本発明において、中間層３が本発明に係る還元性酸化被膜除去剤を副成分として含有することを特徴とするが、本発明でいう副成分とは、中間層の全質量に対し、本発明に係る還元性酸化被膜除去剤の含有量が、０．１質量％以上、５０質量％未満であることを意味し、好ましくは０．５〜１０．０質量％の範囲内であり、さらに好ましくは、１．０〜５．０質量％の範囲内である。
【００４０】
また、本発明において、導電性層５が銅、金及び白金から選ばれるいずれか１種の金属元素を主成分として含有しているが、本発明でいう金属元素を主成分とするとは、導電性層全質量に対し、本発明に係る銅、金又は白金のそれぞれの金属元素の含有率が９０質量％以上であることを意味し、好ましくは９５質量％以上であり、さらに好ましくは９９質量％以上であり、特に好ましくは銅、金又は白金の金属元素のみの構成である。本発明に係る導電性層５においては、銅、金又は白金のそれぞれが、他の金属元素と合金を形成することはなく、それぞれ単体の金属元素で構成されていることが最も好ましい態様である。
【００４１】
また、本発明の透明電極１の層構成としては、図１の（ｂ）に示すように、基板１１上に、上記説明した構成の中間層３Ａ及び導電性層５を有し、更に、導電性層５上に、第２の中間層３Ｂを積層し、中間層３Ａと第２の中間層３Ｂとで導電性層５を挟持する層構成であることも、好ましい態様の一つである。このように、導電性層５上に、さらに第２の中間層３Ｂを設けることにより、金属元素で構成されている導電性層５が、例えば、酸素雰囲気等に直接晒されることがなく、また、第２の中間層３Ｂで導電性層５が保護されることにより、擦り傷等の発生を防止することができる。
【００４２】
また、第２の中間層３Ｂを積層することは、金属元素で構成されている導電性層５の表面の反射を軽減することができ、透明電極として光透過度を高めることができることからも好ましい。
次に、このような積層構造の透明電極１を保持するのに用いられる基板１１と、透明電極１を構成する中間層３及び導電性層５の順に、更に詳細な構成要件について説明する。
【００４３】
〔基板〕
本発明の透明電極１を保持するのに用いられる基板１１としては、例えば、ガラス、プラスチック等を挙げることができるが、これらに限定されない。また、基板１１は、透明であっても不透明であってもよいが、本発明の透明電極１が、基板１１側から光を取り出す電子デバイスに用いられる場合には、基板１１は透明であることが好ましい。好ましく用いられる透明な基板１１としては、ガラス、石英、樹脂フィルムを挙げることができる。
【００４４】
ガラスとしては、例えば、シリカガラス、ソーダ石灰シリカガラス、鉛ガラス、ホウケイ酸塩ガラス、無アルカリガラス等が挙げられる。これらのガラス材料の表面には、中間層１ａとの密着性、耐久性、平滑性の観点から、必要に応じて、研磨等の物理的処理が施されていても良いし、無機物又は有機物からなる被膜や、これらの被膜を組み合わせたハイブリッド被膜が形成されている構成であっても良い。
【００４５】
樹脂フィルムとしては、例えば、ポリエチレンテレフタレート（略称：ＰＥＴ）、ポリエチレンナフタレート（略称：ＰＥＮ）等のポリエステル、ポリエチレン、ポリプロピレン、セロファン、セルロースジアセテート、セルローストリアセテート（略称：ＴＡＣ）、セルロースアセテートブチレート、セルロースアセテートプロピオネート（略称：ＣＡＰ）、セルロースアセテートフタレート、セルロースナイトレート等のセルロースエステル類又はそれらの誘導体、ポリ塩化ビニリデン、ポリビニルアルコール、ポリエチレンビニルアルコール、シンジオタクティックポリスチレン、ポリカーボネート、ノルボルネン樹脂、ポリメチルペンテン、ポリエーテルケトン、ポリイミド、ポリエーテルスルホン（略称：ＰＥＳ）、ポリフェニレンスルフィド、ポリスルホン類、ポリエーテルイミド、ポリエーテルケトンイミド、ポリアミド、フッ素樹脂、ナイロン、ポリメチルメタクリレート、アクリル又はポリアリレート類、アートン（商品名；ＪＳＲ社製）又はアペル（商品名；三井化学社製）といったシクロオレフィン系樹脂等を用いた樹脂フィルムが挙げられる。
【００４６】
上記樹脂フィルムの表面には、無機物又は有機物からなる被膜（以下、「ガスバリアー膜」ともいう。）や、これらの被膜を組み合わせたハイブリッド被膜が形成されている構成であっても良い。このような被膜及びハイブリッド被膜は、ＪＩＳ−Ｋ−７１２９−１９９２に準拠した方法で測定される水蒸気透過度（２５±０．５℃、相対湿度９０±２％ＲＨ）が０．０１ｇ／（ｍ２・２４時間）以下のガスバリアー性フィルムであることが好ましい。更には、ＪＩＳ−Ｋ−７１２６−１９８７に準拠した方法で測定された酸素透過度が１×１０−３ｍｌ／（ｍ２・２４時間・ａｔｍ）以下、温度４０℃・９０％ＲＨの環境下で、ＪＩＳ  Ｚ０２０８に従い測定された水蒸気透過度が１×１０−５ｇ／（ｍ２・２４時間）以下の高ガスバリアー性フィルムであることが好ましい。
【００４７】
以上のようなガスバリアー性フィルムを形成する材料としては、水分や酸素等の電子デバイスの劣化を引き起こす要因の浸入を抑制する機能を備えた材料であればよく、例えば、二酸化ケイ素、窒化ケイ素等を用いることができる。更に、当該ガスバリアー性フィルムの脆弱性を改良するために、これら無機層と有機材料からなる層（有機層）の積層構造を持たせることがより好ましい。無機層と有機層の積層順については特に制限はないが、両者を交互に複数回積層させることが好ましい。
【００４８】
ガスバリアー性フィルムの作製方法については、特に限定はなく、例えば、真空蒸着法、スパッタリング法、反応性スパッタリング法、分子線エピタキシー法、クラスターイオンビーム法、イオンプレーティング法、プラズマ重合法、大気圧プラズマ重合法、プラズマＣＶＤ法（ＣＶＤ：化学蒸着法、Ｃｈｅｍｉｃａｌ  Ｖａｐｏｒ  Ｄｅｐｏｓｉｔｉｏｎ）、レーザーＣＶＤ法、熱ＣＶＤ法、コーティング法等を用いることができる。
【００４９】
一方、基板１１が不透明な材料で構成する場合には、例えば、アルミニウム、ステンレス等の金属基板、フィルムや不透明樹脂基板、セラミック製の基板等を用いることができる。
【００５０】
〔中間層〕
本発明に係る中間層３は、芳香族性に関与しない非共有電子対を持つ窒素原子を有する有機化合物を主成分として含有し、かつ還元性酸化被膜除去剤を副成分として含有して構成された層である。このような中間層３を基板１１上に成膜する方法として、特に制限はなく、具体的な成膜方法としては、窒素原子を有する有機化合物及び還元性酸化被膜除去剤の両者に対する溶解能を備えた有機溶媒等で溶解して、中間層形成用塗布液を調製し、当該塗布液を用いて、ローラーコート法、グラビアコート法、ナイフコート法、ディップコート法、スプレーコート法、インクジェット法などのウェットプロセスにより成膜する方法や、蒸着法（抵抗加熱法、ＥＢ法（エレクトロンビーム法）など）、スパッタ法、ＣＶＤ法などのドライプロセスで、上記２成分用いて成膜する方法などが挙げられる。なかでも、中間層形成用塗布液を調製し、当該塗布液を用いて成膜する方法が好ましく適用される。
【００５１】
中間層３は、層厚が１〜１００ｎｍの範囲内にあることが好ましく、５〜４０ｎｍの範囲内にあることがより好ましい。この範囲であればいずれの層厚であっても効果が得られる。層厚が１００ｎｍ以下であると層の吸収成分が少なくなり、透明電極の透過率が向上するため好ましい。また、層厚が５ｎｍ以上であると均一で連続的な中間層が形成することができる観点から好ましい。
【００５２】
（芳香族性に関与しない非共有電子対を持つ窒素原子を有する有機化合物）
本発明の透明電極１においては、中間層３は、芳香族性に関与しない非共有電子対を持つ窒素原子を有する有機化合物を含有する。
【００５３】
芳香族性に関与しない非共有電子対を持つ窒素原子を有する有機化合物の含有量は、前述のとおり、中間層の全質量に対し、５０．０質量％以上であることが好ましい。より好ましくは５５．０〜９９．５質量％の範囲内であり、さらに好ましくは、９０．０〜９９．５質量％の範囲内であり、特に好ましくは、９５．０〜９９．０質量％の範囲内である。
【００５４】
本発明において、「芳香族性に関与しない非共有電子対を持つ窒素原子」とは、非共有電子対を持つ窒素原子であって、当該非共有電子対が不飽和環状化合物の芳香族性に必須要素として直接的に関与していない窒素原子のことをいう。すなわち、共役不飽和環構造（芳香環）上の非局在化したπ電子系に、非共有電子対が、化学構造式上、芳香性発現のために必須のものとして関与していない窒素原子をいう。
【００５５】
以下、本発明に係る「芳香族性に関与しない非共有電子対を持つ窒素原子」について説明する。
【００５６】
窒素原子は第１５族元素であり、最外殻に５個の電子を有する。このうち３個の不対電子は他の原子との共有結合に用いられ、残りの２個は一対の非共有電子対となるため、通常窒素原子の結合本数は３本である。
【００５７】
例えば、アミノ基（−ＮＲ１Ｒ２）、アミド基（−Ｃ（＝Ｏ）ＮＲ１Ｒ２）、ニトロ基（−ＮＯ２）、シアノ基（−ＣＮ）、ジアゾ基（−Ｎ２）、アジド基（−Ｎ３）、ウレア結合（−ＮＲ１Ｃ＝ＯＮＲ２−）、イソチオシアネート基（−Ｎ＝Ｃ＝Ｓ）、チオアミド基（−Ｃ（＝Ｓ）ＮＲ１Ｒ２）などが挙げられ、これらは本発明の「芳香族性に関与しない非共有電子対を持つ窒素原子」に該当する。なお、Ｒ１及びＲ２はそれぞれ置換基を表す。
【００５８】
このうち、例えば、ニトロ基（−ＮＯ２）の共鳴式は、下記のように表すことができる。ニトロ基における窒素原子の非共有電子対は、厳密には、酸素原子との共鳴構造に利用されているが、本発明においては、ニトロ基の窒素原子も非共有電子対を持つこと定義する。
【００５９】
【化１】
2015122254.tif 000003
【００６０】
一方、窒素原子は、非共有電子対を利用することで４本目の結合を作り出すこともできる。例えば、下記に示すように、テトラブチルアンモニウムクロライド（略称：ＴＢＡＣ）は、四つ目のブチル基が窒素原子とイオン結合しており、対イオンとして塩化物イオンを有する第四級アンモニウム塩である。
【００６１】
また、トリス（２-フェニルピリジン）イリジウム（III）（略称：Ｉｒ（ｐｐｙ）３）は、イリジウム原子と窒素原子が配位結合している中性の金属錯体である。これらの化合物は窒素原子を有するものの、その非共有電子対がそれぞれイオン結合、配位結合に利用されてしまっているため、本発明の「芳香族性に関与しない非共有電子対を持つ窒素原子」には該当しない。
【００６２】
すなわち、本発明は、結合に利用されていない窒素原子の非共有電子対を有効利用するというものである。
【００６３】
下記に示す構造式において、左側はテトラブチルアンモニウムクロライド（略称：ＴＢＡＣ）、右側はトリス（２−フェニルピリジン）イリジウム（III）（略称：Ｉｒ（ｐｐｙ）３）の構造を示す。
【００６４】
【化２】
2015122254.tif 000004
【００６５】
また、窒素原子は、芳香環を構成することのできるヘテロ原子として一般的であり、芳香族性の発現に寄与することができる。この「含窒素芳香環」としては、例えばピリジン環、ピラジン環、ピリミジン環、トリアジン環、ピロール環、イミダゾール環、ピラゾール環、トリアゾール環、テトラゾール環、などが挙げられる。
【００６６】
ピリジン環の場合、下記に示すように、６員環状に並んだ共役（共鳴）不飽和環構造において、非局在化したπ電子の数が６個であるため、４ｎ＋２（ｎ＝０又は自然数）のヒュッケル則を満たす。６員環内の窒素原子は、−ＣＨ＝を置換したものであるため、１個の不対電子を６π電子系に動員するのみで、非共有電子対は、芳香族性発現のために必須のものとして関与していない。
【００６７】
したがって、ピリジン環の窒素原子は、本発明に係る「芳香族性に関与しない非共有電子対を持つ窒素原子」に該当する。以下に、ピリジン環の分子軌道を示す。
【００６８】
【化３】
2015122254.tif 000005
【００６９】
ピロール環の場合は、下記に示すように、５員環内を構成する炭素原子の一つが窒素原子に置換された構造であるが、やはりπ電子の数は６個であり、ヒュッケル則を満たした含窒素芳香環である。ピロール環の窒素原子は、水素原子とも結合しているため、非共有電子対が６π電子系に動員されている。
【００７０】
したがって、ピロール環の窒素原子は、非共有電子対を有するものの、芳香族性発現のために必須のものとして利用されてしまっているため、本発明の「芳香族性に関与しない非共有電子対を持つ窒素原子」には該当しない。
【００７１】
以下に、ピロール環の分子軌道を示す。
【００７２】
【化４】
2015122254.tif 000006
【００７３】
一方、イミダゾール環は、下記に示すように、５員環内に二つの窒素原子が１、３位に置換した構造を有しており、やはりπ電子数が６個の含窒素芳香環である。窒素原子Ｎ１は、１個の不対電子のみを６π電子系に動員し、非共有電子対を芳香族性発現のために利用していないピリジン環型の窒素原子である。一方、窒素原子Ｎ２は、非共有電子対を６π電子系に動員しているピロール環型の窒素原子である。
【００７４】
したがって、イミダゾール環の窒素原子Ｎ１は、本発明の「芳香族性に関与しない非共有電子対を持つ窒素原子」に該当する。以下に、イミダゾール環の分子軌道を示す。
【００７５】
【化５】
2015122254.tif 000007
【００７６】
また、含窒素芳香環骨格を有する縮環化合物の場合も同様である。例えば、δ-カルボリンは、下記に示すように、ベンゼン環骨格、ピロール環骨格及びピリジン環骨格がこの順に縮合したアザカルバゾール化合物である。ピリジン環の窒素原子Ｎ３は、１個の不対電子のみを、ピロール環の窒素原子Ｎ４は、非共有電子対を、それぞれπ電子系に動員しており、環を形成している炭素原子からの１１個のπ電子とともに、全体のπ電子数が１４個の芳香環となっている。
【００７７】
したがって、δ-カルボリンの二つの窒素原子のうち、ピリジン環の窒素原子Ｎ３は本発明に係る「芳香族性に関与しない非共有電子対を持つ窒素原子」に該当するが、ピロール環の窒素原子Ｎ４はこれに該当しない。
【００７８】
このように、ピリジン環やピロール環は、その骨格が縮環化合物中に組み込まれている場合でも、その効果が阻害されたり抑制されたりすることはなく、単環として利用したときとなんら相違はない。以下に、δ−カルボリンの分子軌道を示す。
【００７９】
【化６】
2015122254.tif 000008
【００８０】
以上のように、本発明で規定する「芳香族性に関与しない非共有電子対を持つ窒素原子」は、その非共有電子対を導電性層の主成分である銅、金、又は白金と強い相互作用を発現するために重要である。そのような窒素原子としては、安定性、耐久性の観点から、含窒素芳香環中の窒素原子であることが好ましい。
【００８１】
本発明に係る芳香族性に関与しない非共有電子対を持つ窒素原子を有する有機化合物としては、芳香族複素環を有することが好ましく、該芳香族複素環としては、ピリジン環が好ましい。
【００８２】
また、本発明に係る芳香族性に関与しない非共有電子対を持つ窒素原子を有する有機化合物は、臭素原子、ヨウ素原子又は硫黄原子を有する有機化合物であることが好ましい。中間層に含有される有機化合物は、これらの原子を用いることで、主骨格によることなく、本発明の目的とする効果を発現できる。
【００８３】
本発明に係る芳香族性に関与しない非共有電子対を持つ窒素原子を有する有機化合物の具体的化合物として、特に制限はないが、下記一般式（Ｉ）〜一般式（IV）で表される化合物を一例として挙げることができる。
【００８４】
本発明の透明電極１において、中間層３に芳香族性に関与しない非共有電子対を持つ窒素原子を有する有機化合物として、下記一般式（Ｉ）で表される化合物を挙げることができる。
【００８５】
【化７】
2015122254.tif 000009
【００８６】
上記一般式（Ｉ）において、ＸはＮＲ１、酸素原子又は硫黄原子を表す。Ｅ１〜Ｅ８は、それぞれ独立にＣＲ２又は窒素原子を表し、少なくとも１つは窒素原子を表す。Ｒ１及びＲ２はそれぞれ独立に水素原子又は置換基を表す。
【００８７】
一般式（Ｉ）において、Ｒ１で表される置換基としては、アルキル基、シクロアルキル基、アルキニル基、芳香族炭化水素基、芳香族複素環基、複素環基、アルコキシ基、シクロアルコキシ基、アリールオキシ基、アルキルチオ基、シクロアルキルチオ基、アリールチオ基、アルコキシカルボニル基、アリールオキシカルボニル基、スルファモイル基、アシル基、アシルオキシ基、アミド基、カルバモイル基、ウレイド基、スルフィニル基、アルキルスルホニル基、アリールスルホニル基又はヘテロアリールスルホニル基、アミノ基、ハロゲン原子、フッ化炭化水素基、シアノ基、ニトロ基、ヒドロキシ基、メルカプト基、シリル基、リン酸エステル基、ホスホノ基等が挙げられる。
【００８８】
一般式（Ｉ）において、Ｒ２で表される置換基としては、Ｒ１で表される置換基と同様のものを挙げることができる。
【００８９】
上記一般式（Ｉ）で表される化合物は、下記一般式（II）で表される化合物であることが好ましい。
【００９０】
【化８】
2015122254.tif 000010
【００９１】
上記一般式（II）において、Ｅ９〜Ｅ１５はそれぞれ独立にＣＲ４を表す。Ｒ３及びＲ４はそれぞれ独立に水素原子又は置換基を表す。
【００９２】
上記一般式（II）において、Ｒ３及びＲ４で表される置換基としては、上記一般式（Ｉ）におけるＲ１で表される置換基と同様のものを挙げることができる。
【００９３】
また、上記一般式（Ｉ）で表される化合物は、下記一般式（III）で表される化合物であることが好ましい。
【００９４】
【化９】
2015122254.tif 000011
【００９５】
上記一般式（III）において、Ｅ１６〜Ｅ２２はそれぞれ独立にＣＲ５を表す。Ｒ５は水素原子又は置換基を表す。
【００９６】
上記一般式（III）において、Ｒ５で表される置換基としては、上記一般式（Ｉ）におけるＲ１で表される置換基と同様のものを挙げることができる。
【００９７】
また、上記一般式（Ｉ）で表される化合物は、下記一般式（IV）で表される化合物であることが好ましい。
【００９８】
【化１０】
2015122254.tif 000012
【００９９】
上記一般式（IV）において、Ｅ２３〜Ｅ２８はそれぞれ独立にＣＲ７を表す。Ｒ６及びＲ７はそれぞれ独立に水素原子又は置換基を表す。
【０１００】
上記一般式（IV）において、Ｒ６及びＲ７で表される置換基としては、上記一般式（Ｉ）におけるＲ１で表される置換基と同様のものを挙げることができる。
【０１０１】
以下に、本発明に係る芳香族性に関与しない非共有電子対を持つ窒素原子を有する有機化合物の具体例として、上記一般式（Ｉ）〜一般式（IV）で表される化合物例と、その他の構造を有する当該有機化合物例を示すが、本発明においてはこれら例示する有機化合物にのみ限定されるものではない。
【０１０２】
【化１１】
2015122254.tif 000013
【０１０３】
【化１２】
2015122254.tif 000014
【０１０４】
【化１３】
2015122254.tif 000015
【０１０５】
【化１４】
2015122254.tif 000016
【０１０６】
【化１５】
2015122254.tif 000017
【０１０７】
本発明に係る芳香族性に関与しない非共有電子対を持つ窒素原子を有する有機化合物は、従来公知の合成方法に準じて、容易に合成して得ることができる。
【０１０８】
（還元性酸化被膜除去剤）
本発明に係る中間層には、上記説明した芳香族性に関与しない非共有電子対を持つ窒素原子を有する有機化合物とともに、副成分として還元性酸化被膜除去剤を含有することを特徴とする。
【０１０９】
一般的に透明電極の性能の経時劣化の要因の一つに、導電性層の主成分である金属の酸化が挙げられる。特に銅が主成分の場合、該透明電極を長時間使用、保存することは大気中の酸素との酸化反応を徐々に促進するため、導電性層に金属酸化物からなる酸化被膜が形成されてしまう。これにより、透明電極の性能は低下する。
【０１１０】
還元性酸化被膜除去剤は、還元反応により、酸化被膜を除去する効果を有する有機化合物である。これにより、導電性層に酸化被膜が形成されても、金属酸化物と還元性酸化被膜除去剤との間に酸化還元反応が起こり、酸化被膜が還元されることで機能が回復し、その結果酸素に対する耐性が向上して、経時耐久性に優れた透明電極を作成することができる。
【０１１１】
本発明でいう副成分とは、中間層の全質量に対し、本発明に係る還元性酸化被膜除去剤の含有量が、０．１質量％以上、５０質量％未満であることを意味し、好ましくは０．５〜１０．０質量％の範囲内であり、さらに好ましくは、１．０〜５．０質量％の範囲内である。
【０１１２】
本発明に用いられる還元性酸化被膜除去剤としては、効果を有するものであれば特に制約はないが、例えばメルカプト基を有するメタンチオール、エタンチオールの如きチオール系化合物、チオグリコール、チオグリセリンの如きチオポリオール系化合物、チオ酢酸、チオプロピオン酸、チオグリコール酸、チオリンゴ酸の如きチオカルボン酸系化合物、チオ安息香酸、チオサルシル酸、チオフェノールの如き芳香族チオ化合物、これら化合物の誘導体及び塩等が好適なものとして挙げられる。なお、塩としてはアルカリ金属塩、アンモニウム塩、第１〜第３級アミン塩等がある。そして、これら化合物は、単独で用いてもよいし、二種以上を併用してもよい。
【０１１３】
（中間層の形成方法）
本発明に係る中間層の形成方法としては、ウェットプロセスで形成しても、ドライプロセスで形成してもよい。
【０１１４】
ウェットプロセスで中間層を形成する場合には、芳香族性に関与しない非共有電子対を持つ窒素原子を有する有機化合物と還元性酸化被膜除去剤を、所望の比率で共通の溶解能を有する有機溶媒、例えば、トルエン、メチルエチルケトン、酢酸エチル、アルコール類に溶解して、中間層形成用塗布液を調製したのち、湿式塗布装置、例えば、ローラーコーター、グラビアコーター、ナイフコーター、ディップコーター、スプレーコーター、インクジェットヘッドなどを用いて、基板上に塗布したのち、乾燥して中間層を形成する。
【０１１５】
一方、ドライプロセスとしては、蒸着法（抵抗加熱法、ＥＢ法（エレクトロンビーム法）など）、スパッタ法、ＣＶＤ法などのドライプロセスで、上記２成分用いて成膜する方法などが挙げられる。なかでも、２成分を用い、それぞれの成分の蒸着速度を制御して所望の比率となるように共蒸着させる方法が好ましく適用される。
【０１１６】
これらの中では、有機溶媒に溶解して、中間層形成用塗布液を調製したのち、湿式塗布するウェットプロセスで中間層を形成することが、還元性酸化被膜除去剤の有機溶媒に対する溶解性の点から好ましい。
【０１１７】
〔導電性層〕
本発明に係る導電性層５は、銅、金及び白金から選ばれるいずれか１種の金属元素を主成分として構成されている層で、中間層３上に形成される。本発明に係る導電性層５の成膜方法としては、例えば、塗布法、インクジェット法、コーティング法、ディップ法などのウェットプロセスを用いる方法や、蒸着法（抵抗加熱、ＥＢ法など）、スパッタ法、ＣＶＤ法などのドライプロセスを用いる方法などが挙げられる。上記成膜方法のなかでも、蒸着法が好ましく適用される。また、導電性層５は、中間層３上に成膜されることにより、導電性層成膜後の高温アニール処理（例えば、１５０℃以上の加熱プロセス）等がなくても十分に導電性を発現することができるが、必要に応じて、成膜後に高温アニール処理等を施しても良い。
【０１１８】
本発明でいう銅、金及び白金から選ばれるいずれか１種の金属元素を主成分として構成されている層とは、前述のとおり、導電性層５の全質量に対し、本発明に係る銅、金又は白金のそれぞれの金属元素の含有率が９０質量％以上であることを意味し、好ましくは９５質量％以上であり、さらに好ましくは９９質量％以上であり、特に好ましくは銅、金又は白金の金属元素のみで構成されていることであり、２種以上の金属元素による合金は形成しない。本発明に係る導電性層５においては、銅、金又は白金のそれぞれが、他の金属元素と合金を形成することはなく、それぞれ単体の金属元素で構成されていることが最も好ましい態様である。
【０１１９】
本発明に係る導電性層５においては、銅、金及び白金から選ばれるいずれか１種の金属元素を主成分として構成されている層が、必要に応じて複数の層に分けて積層された構成であっても良い。
【０１２０】
更に、当該導電性層５は、層厚が４〜２０ｎｍの範囲内であることが好ましい。好ましくは５〜１０ｎｍの範囲内である。層厚が２０ｎｍ以下であれば、層の吸収成分又は反射成分が少なくなり、透明電極の透過率が向上するためより好ましい。また、層厚が４ｎｍ以上であれば、層の導電性が十分になるため好ましい。
【０１２１】
《透明電極の効果》
以上説明したように、本発明の透明電極１は、芳香族性に関与しない非共有電子対を持つ窒素原子を有する化合物と、還元性酸化被膜除去剤とを含有して構成された中間層３上に、銅、金及び白金から選ばれるいずれか１種の金属元素を主成分として構成されている導電性層５を設けた構成である。これにより、中間層３の上部に導電性層５を成膜する際には、導電性層５を構成する銅、金及び白金から選ばれるいずれか１種の金属元素が中間層３を構成する芳香族性に関与しない非共有電子対を持つ窒素原子と相互作用し、銅、金及び白金から選ばれるいずれか１種の金属元素の中間層３表面における拡散距離が減少し、銅、金、又は白金の凝集の生成を抑制することができる。
【０１２２】
前述のように、銅、金及び白金から選ばれるいずれか１種の金属元素を主成分として構成されている導電性層５の成膜においては、島状成長型（Ｖｏｌｕｍｅｒ−Ｗｅｂｅｒ：ＶＷ型）で膜成長するため、銅、金、又は白金粒子が島状に孤立し易く、層厚が薄いときは導電性を得ることが困難となり、シート抵抗値が高くなる。したがって、導電性を確保するにはある程度層厚を厚くする必要があるが、層厚を厚くすると光透過率が低下し、透明電極としては不適であった。
【０１２３】
しかしながら、本発明で規定する構成の透明電極１によれば、芳香族性に関与しない非共有電子対を持つ窒素原子を有する化合物を含有する中間層３上において、窒素原子と銅、金及び白金から選ばれるいずれか１種の金属元素との相互作用により、銅、金、又は白金の凝集が抑えられるため、銅、金、又は白金を主成分として構成されている導電性層１ｂの成膜においては、単層成長型（Ｆｒａｎｋ−ｖａｎ  ｄｅｒ  Ｍｅｒｗｅ：ＦＭ型）で膜成長するようになる。
【０１２４】
なお、本発明でいう「透明電極１の透明」とは、波長５９０ｎｍでの光透過率が５０％以上であることをいうが、中間層３として用いられる上述した各材料は、銅、金、又は白金を主成分とした導電性層５と比較して、優れた光透過性を備えた良好な膜である。一方、透明電極１の導電性は、主に導電性層５によって確保される。したがって、上述のように、銅、金、又は白金を主成分として構成されている導電性層５が、より薄い層厚で導電性が確保されたものとなることにより、透明電極１の導電性の向上と光透過性の向上との両立を図ることができたものである。
【０１２５】
加えて、中間層３に還元性酸化被膜除去剤を含有することにより、酸素雰囲気下での導電性層を構成する金属元素の劣化を防止することにより、高い経時耐久性を備えた透明電極１を実現することができた。
【０１２６】
《透明電極の用途》
上記構成からなる本発明の透明電極１は、各種電子デバイスに用いることができる。電子デバイスの例としては、例えば、タッチパネル、液晶表示素子、有機エレクトロルミネッセンス素子、ＬＥＤ（ｌｉｇｈｔ  Ｅｍｉｔｔｉｎｇ  Ｄｉｏｄｅ）、太陽電池等が挙げられ、これらの電子デバイスにおいて、光透過性を必要とされる電極部材として、本発明の透明電極１を用いることができる。
【０１２７】
〔タッチパネル〕
以下、本発明の透明電極を適用した電子デバイスの一例として、本発明の透明電極にフォトリソグラフィー法による電極パターンを形成したのち、それをタッチパネルへの適用する例について説明する。
【０１２８】
（透明電極のパターニング）
図１の（ａ）で示した基板１１上に、中間層３と当該中間層３に隣接して、銅、金、又は白金を主成分とする導電性層５を有する本発明の透明電極１は、例えば、フォトリソグラフィー法により、例えば、有機溶媒を含有するエッチング液を用いて、図３〜図５に示すような電極パターンを形成することができる。
【０１２９】
〈エッチング液：有機溶媒〉
本発明において、エッチング液としては、少なくとも有機溶媒を含有していることが好ましく、有機溶媒として、特に制限はないが、中間層に対する溶解能を備えた有機溶媒であることが好ましく、より好ましくは、エーテルアルコール、ケトン及びエステルから選ばれる少なくとも１種である。
【０１３０】
また、本発明においては、エッチング液に、上記有機溶媒とともに、銅、金、又は白金で構成される導電性層をより完全に溶解して除去する目的で、各金属元素の溶剤を併用することもできる。
【０１３１】
〈製造工程〉
以下、フォトリソグラフィー法による電極パターンの形成方法について説明する。
【０１３２】
本発明に適用するフォトリソグラフィー法とは、硬化性樹脂等のレジスト塗布、予備加熱、露光、現像（未硬化樹脂の除去）、リンス、有機溶媒を含むエッチング液によるエッチング処理、レジスト剥離の各工程を経ることにより、透明電極を、図３〜図５に示すような所望のパターンに加工する方法である。
【０１３３】
本発明では、従来公知の一般的なフォトリソグラフィー法を適宜利用することができる。例えば、レジストとしてはポジ型又はネガ型のいずれのレジストでも使用可能である。また、レジスト塗布後、必要に応じて予備加熱又はプリベークを実施することができる。露光に際しては、所期のパターンを有するパターンマスクを配置し、その上から、用いたレジストに適合する波長の光、一般には紫外線や電子線等を照射すればよい。露光後、用いたレジストに適合する現像液で現像を行う。現像後、水等のリンス液で現像を止めるとともに洗浄を行うことで、レジストパターンが形成される。次いで、形成されたレジストパターンを、必要に応じて前処理又はポストベークを実施してから、有機溶媒を含むエッチング液によるエッチングで、レジストで保護されていない領域の中間層の溶解及び導電性層の除去を行う。エッチング後、残留するレジストを剥離することによって、所期のパターンを有する透明電極が得られる。このように、本発明に適用されるフォトリソグラフィー法は、当業者に一般に認識されている方法であり、その具体的な適用態様は当業者であれば所期の目的に応じて容易に選定することができる。
【０１３４】
次いで、図を交えて、本発明に適用可能な電極パターンの形成方法について説明する。
【０１３５】
図２は、透明電極に電極パターンをフォトリソグラフィー法で形成する一例を示す工程フロー図である。
【０１３６】
第１ステップとして、図２の（ａ）で示すように、透明基板１１上に中間層３及び導電性層５を積層して、未加工の透明電極１を作製する。
【０１３７】
次いで、図２の（ｂ）で示すレジスト膜の形成工程で、導電性層５上に感光性樹脂組成物等から構成されるレジスト膜６を均一に塗設する。感光性樹脂組成物としては、ネガ型感光性樹脂組成物あるいはポジ型感光性樹脂組成物を用いることができる。
【０１３８】
塗布方法としては、マイクログラビアコーティング、スピンコーティング、ディップコーティング、カーテンフローコーティング、ロールコーティング、スプレーコーティング、スリットコーティングなどの公知の方法によって導電性層上に塗布し、ホットプレート、オーブンなどの加熱装置でプリベークすることができる。プリベークは、例えば、ホットプレート等を用いて、５０℃以上、１５０℃以下の範囲で３０秒〜３０分間行うことができる。
【０１３９】
次いで、図２の（ｃ）に示す露光工程で、所定の電極パターンにより作製したマスク７を介して、ステッパー、ミラープロジェクションマスクアライナー（ＭＰＡ）、パラレルライトマスクアライナーなどの露光機８を用いて、１０〜４０００Ｊ／ｍ２程度（波長３６５ｎｍ露光量換算）の光を、次工程で除去するレジスト膜６Ａに照射する。露光光源に制限はなく、紫外線、電子線や、ＫｒＦ（波長２４８ｎｍ）レーザー、ＡｒＦ（波長１９３ｎｍ）レーザーなどを用いることができる。
【０１４０】
次いで、図２の（ｄ）に示す現像工程で、露光済みの透明電極を、現像液に浸漬して、光照射した領域のレジスト膜６Ａを溶解する。
【０１４１】
現像方法としては、シャワー、ディッピング、パドルなどの方法で現像液に５秒〜１０分間浸漬することが好ましい。現像液としては、公知のアルカリ現像液を用いることができる。具体例としては、アルカリ金属の水酸化物、炭酸塩、リン酸塩、ケイ酸塩、ホウ酸塩などの無機アルカリ、２−ジエチルアミノエタノール、モノエタノールアミン、ジエタノールアミンなどのアミン類、テトラメチルアンモニウムヒドロキサイド、コリンなどの４級アンモニウム塩を１種あるいは２種以上含む水溶液などが挙げられる。現像後、水でリンスすることが好ましく、続いて５０℃以上１５０℃以下の範囲で乾燥ベークを行ってもよい。
【０１４２】
次いで、図２の（ｅ）に示すように、上記説明したエッチング液９を用いたエッチング処理を行う。
【０１４３】
具体的には、例えば、エーテルアルコール、ケトン、エステル等の有機溶媒を含むエッチング液に、透明電極１を浸漬し、レジスト膜６で保護されていない領域の中間層３を溶解するとともに及び中間層に保持されている薄膜の導電性層も同時に除去することにより、所定の電極パターンを形成する。
【０１４４】
最後に、図２の（ｆ）に示すように、レジスト膜剥離液、例えば、ナガセケムテックス社製のＮ−３００に浸漬して、導電性層５上のレジスト膜６を除去する。
【０１４５】
《タッチパネルの構成》
次いで、本発明の透明電極を適用することができるタッチパネルの構成について、代表的な実施形態の詳細について説明する。
【０１４６】
〔実施形態１：２枚の透明基板上に２層の透明電極を設けた構成〕
図３は、上述した本発明の透明電極を用い、後述の図７で示す構成からなるタッチパネル２１ａの概略構成を示す斜視図である。また、図４は、タッチパネル２１の電極構成を示す２枚の透明電極１−１及び１−２の平面図である。
【０１４７】
これらの図に示すタッチパネル２１は、投影型静電容量式のタッチパネルである。このタッチパネル２１は、透明基板１１−１、１１−２の一主面上に、第１の透明電極１−１及び第２の透明電極１−２がこの順に配置され、この上部が前面板１３で覆われている。
【０１４８】
第１の透明電極１−１及び第２の透明電極１−２は、それぞれが、図１及び図２を用いて説明したタッチパネル用の電極パターンが形成された透明電極１である。したがって、第１の透明電極１−１は、第１の中間層３−１と第１の導電性層５−１とがこの順に積層された構成である。同様に第２の透明電極１−２は、第２の中間層３−２と第２の導電性層５−２とがこの順に積層された構成である。
【０１４９】
以下、タッチパネル２１を構成する主要各層の詳細を、透明基板１１−１、１１−２側から順に説明する。なお、ここでは、図３及び図４とともに、図５の電極部分の平面模式図及び、そのＡ−Ａ断面に相当する図６の断面模式図を用いて説明を行う。また、図１及び図２で説明したと同様の構成要素には同一の符号を付し、重複する説明は省略する。
【０１５０】
（透明基板１１）
図３及び図５に示す透明基板１１−１、１１−２は、先の透明電極１で説明した基板１１（以下、透明基板ともいう。）である。
【０１５１】
（第１の中間層３−１（第１の透明電極１−１））
第１の中間層３−１は、先の透明電極１で説明した中間層３であり、基板１１上に成膜されている。ここでは一例として、第１の中間層３−１は、透明基板１１−１に導電性層５−１と同一形状にパターニングされている。
【０１５２】
（第１の導電性層５−１（第１の透明電極１−１））
第１の導電性層５−１は、先の透明電極で説明した導電性層５であり、第１の中間層３−１上においてパターニングされた複数のｘ電極パターン５ｘ１、５ｘ２、（中略）等として構成されている。各ｘ電極パターン５ｘ１、５ｘ２、（中略）等は、それぞれがｘ方向に延設された状態で、互いに間隔を保って並列に配置されている。これらの各ｘ電極パターン５ｘ１、５ｘ２、（中略）等は、例えば、ｘ方向に配列されたひし形のパターン部分を、ひし形の頂点付近において、ｘ方向に直線状に連結した形状であることとする。
【０１５３】
また、各ｘ電極パターン５ｘ１、５ｘ２、（中略）等には、それぞれの端部にｘ配線１７ｘが接続されている。これらのｘ配線１７ｘは、透明基板１１−１上における周縁領域において配線され、透明基板１１−１の端縁に引き出されている。このような各ｘ配線１７ｘは、ｘ電極パターン５ｘ１、５ｘ２、（中略）等と同様に、銅、金、又は白金を主成分とする第１の導電性層５−１として構成されたものである。
【０１５４】
（第２の中間層３−２（第２の透明電極１−２））
第２の中間層３−２は、先の透明電極１で説明した中間層３であり、透明基板１１−２上に成膜されていて、第２の電極層５−２と同一形状にパターニングされている。
【０１５５】
（第２の電極層５−２（第２の透明電極１−２））
第２の電極層５−２は、先の透明電極１で説明した導電性層５であり、第２の中間層３−２上においてパターニングされた複数のｙ電極パターン５ｙ１、５ｙ２、（中略）等として構成されている。各ｙ電極パターン５ｙ１、５ｙ２、（中略）等は、それぞれがｘ電極パターン５ｘ１、５ｘ２、（中略）等と直交するｙ方向に延設された状態で、互いに間隔を保って並列に配置されている。これらの各ｙ電極パターン５ｙ１、５ｙ２、（中略）等は、例えば、ｙ方向に配列されたひし形のパターン部分を、ひし形の頂点付近においてｙ方向に直線状に連結した形状であることとする。
【０１５６】
ここで、図５に示すように、各ｙ電極パターン５ｙ１、５ｙ２、（中略）等を構成するひし形のパターン部分は、ｘ電極パターン５ｘ１、５ｘ２、（中略）等を形成するひし形のパターン部分に対して平面視的に重なることのない位置に配置され、重なることのない範囲でできるだけ大きな範囲を占める形状となっている。これにより、透明基板１１−２の中央部の領域においては、第１の電極層５−１で構成されたｘ電極パターン５ｘ１、５ｘ２、（中略）等及び第２の電極層５−２で構成されたｙ電極パターン５ｙ１、５ｙ２、（中略）等が視認され難い構成となっている。
【０１５７】
各ｙ電極パターン５ｙ１、５ｙ２、（中略）等は、ひし形の電極パターンの連結部分においてのみ、各ｘ電極パターン５ｘ１、５ｘ２、（中略）等と積層される。これらの積層部分には、第２の中間層３−２が挟持され、これによってｘ電極パターン５ｘ１、５ｘ２、（中略）等とｙ電極パターン５ｙ１、５ｙ２、（中略）等との絶縁性が確保された状態となっている。
【０１５８】
また、各ｙ電極パターン５ｙ１、５ｙ２、（中略）等には、それぞれの端部にｙ配線１７ｙが接続されている。これらのｙ配線１７ｙは、透明基板１１−２上における周縁領域において配線され、ｘ配線１７ｘと並ぶように透明基板１１−２の端縁に引き出されている。このような各ｙ配線１７ｙは、ｙ電極パターン５ｙ１、５ｙ２、（中略）等と同様に、銅、金、又は白金を主成分とする第２の導電性層５−２として構成されたものである。
【０１５９】
なお、透明基板１１−２の端縁に引き出されたｘ配線１７ｘ及びｙ配線１７ｙには、フレキシブルプリント基板などが接続される構成となっている。
【０１６０】
（前面板１３）
図３に図示した前面板１３は、タッチパネル２１において入力位置に対応する部分が押圧される板材である。このような前面板１３は、光透過性を有する板材であって、透明基板１１と同様のものが用いられる。またこの前面板１３は、必要に応じた光学特性を備えた材料を選択して用いても良い。このような前面板１３は、例えば接着剤１５に（図６参照。）よって第２の透明電極１−２側に張り合わせられていることとする。この接着剤１５は、光透過性を有するものであれば、特に材料が限定されることはない。
【０１６１】
またこの前面板１３には、透明基板１１−１及び１１−２の周縁を覆う遮光膜が設けられ、ｘ電極パターン５ｘ１、５ｘ２、（中略）等から引き出されたｘ配線１７ｘ、及びｙ電極パターン５ｙ１、５ｙ２、（中略）等から引き出されたｙ配線１７ｙが、前面板１３側から視認されることを防止している。
【０１６２】
（タッチパネルの動作）
以上のようなタッチパネル２１を動作させる場合、ｘ配線１７ｘ及びｙ配線１７ｙに接続させたフレキシブルプリント基板などから、ｘ電極パターン５ｘ１、５ｘ２、（中略）等及びｙ電極パターン５ｙ１、５ｙ２、（中略）等に対して電圧を印加しておく。この状態で、前面板１３の表面に指又はタッチペンが触れると、タッチパネル２１内に存在する各部の容量が変化し、ｘ電極パターン５ｘ１、５ｘ２、（中略）等及びｙ電極パターン５ｙ１、５ｙ２、（中略）等の電圧の変化となって現れる。この変化は、指又はタッチペンが触れた位置からの距離によって異なり、指又はタッチペンが触れた位置で最も大きくなる。このため、電圧の変化が最大となる、ｘ電極パターン５ｘ１、５ｘ２、（中略）等及びｙ電極パターン５ｙ１、５ｙ２、（中略）等でアドレスされた位置が、指又はタッチペンが触れた位置として検出される。
【０１６３】
（タッチパネル２１の効果）
以上のようなタッチパネル２１は、２層の透明電極１−１及び１−２として、先に説明した光透過性とともに充分な導電性を備えた透明電極を用いている。これにより、下地の表示画像の視認性を良好に保ちつつ、タッチパネル用の透明電極を大型化した際の電圧降下を抑えることができ、タッチパネル２１の大型化をすることが可能となる。
【０１６４】
特に、このタッチパネル２１は、ｘ電極パターン５ｘ１、５ｘ２、（中略）等及びこれに直交して配置された電極パターン５ｙ１、５ｙ２、（中略）等を有する投影型静電容量式である。このため、ｘ電極パターン５ｘ１、５ｘ２、（中略）等及びｙ電極パターン５ｙ１、５ｙ２、（中略）等には、高い導電性が要求される。しかしながら、これらのｘ電極パターン５ｘ１、５ｘ２、（中略）等及びｙ電極パターン５ｙ１、５ｙ２、（中略）等は、先に説明したタッチパネル用透明電極の導電性層（電極層）５であるため、導電性を維持しつつ薄膜化が可能である。したがって、ｘ電極パターン５ｘ１、５ｘ２、（中略）等及びｙ電極パターン５ｙ１、５ｙ２、（中略）等自体が視認され難くなり、タッチパネル２１を介しての下地の表示画像の視認性を劣化させることをも防止できる。
【０１６５】
図７は、実施形態のタッチパネルで、本発明で特に好ましく適用することができるタッチパネルの構成を説明するための断面模式図であり、図５に示したＡ−Ａ断面に相当する図である。この図に示すタッチパネル２１ａは、２枚の透明基板１１−１及び１１−２の一主面上に、第１の透明電極１−１及び第２の透明電極１−２を設けた構成であり、それ以外の構成は先に説明した実施形態１と同様である。このため、先の実施形態１のタッチパネルと同様の構成には同様の符号を付し、重複する説明は省略する。
【０１６６】
すなわち、図７に示す変形例のタッチパネル２１ａは、第１の透明電極１−１が設けられた第１の基板１１−１と、第２の透明電極１−２が設けられた第２の基板１１−２とを有する。これらの基板１１−１及び１１−２は、透明電極１−１及び１−２の形成面を同一方向に向け、第１の基板１１−１における第１の透明電極１−１の形成面上に、第２の基板１１−２が位置するように重ねて配置されている。
【０１６７】
第１の基板１１−１及び第２の基板１１−２は、先の透明電極で説明したと同様の基板１１である。また、第１の透明電極１−１及び第２の透明電極１−２は、それぞれが先の実施形態１と同様の構成であり、それぞれが基板１１−１及び１１−２上に、中間層３−１及び３−２と、導電性層５−１及び５−２をこの順に積層した構成となっている。
【０１６８】
さらに各導電性層５−１及び５−２の構成も、先の実施形態１と同様であり、第１の導電性層５−１で構成されたｘ電極パターン５ｘ１、５ｘ２、（中略）等、及び第２の電極層５−２で構成されたｙ電極パターン５ｙ１、５ｙ２、（中略）等が視認され難いパターン構成及び配置構成となっている。ただし、第１の導電性層５−１と第２の導電性層５−２との間は、第２の基板１１−２と第２の中間層３−２とによって絶縁性が確保された状態となっている。
【０１６９】
また、積層された第１の基板１１−１と第２の基板１１−２との間は、ここでの図示を省略した接着剤によって貼り合せられており、この接着剤によっても、第１の電極層５−１と第２の電極層５−２とが絶縁される。
【０１７０】
〔実施形態２：透明基板上に２層の透明電極を設けた構成〕
図６は、実施形態のタッチパネルの他の一例を説明するための断面模式図であり、図６に示すタッチパネル２１は、透明基板１１上に第１の透明電極１−１及び第２の透明電極１−２を設けた構成であり、それ以外の構成は先の実施形態１と同様である。このため、先の実施形態のタッチパネルと同様の構成には同様の符号を付し、重複する説明は省略する。
【０１７１】
〔液晶表示装置への適用〕
次いで、電子デバイスとして液晶表示装置への本発明の透明電極を組み入れた例を説明する。
【０１７２】
図８は、本発明の透明電極を具備した液晶表示装置の構成の一例を示す概略断面図である。液晶表示装置は一例であり、本発明はこれに限定されるものではない。
【０１７３】
液晶表示装置は、一般に、液晶ディスプレイ、液晶パネルともいわれ、液晶の駆動方式によって、ＳＴＮ、ＴＮ、ＯＣＢ、ＨＡＮ、ＶＡ（ＭＶＡ、ＰＶＡ）、ＩＰＳ、ＯＣＢなどの各種駆動方式の液晶表示装置が挙げられる。通常、液晶ディプレイとしてＴＶや液晶パネル等好ましく用いられる方式は、ＶＡ（ＭＶＡ，ＰＶＡ）型液晶表示装置である。
【０１７４】
図８で示す液晶表示装置１００は、バックライト側から、出入りの光をコントロールする偏光フィルター１０１Ａ、電極部から電気が他の領域に漏洩しないようにするガラス基板１０２Ａ、液晶ディスプレイを駆動するための本発明の透明電極１Ａ、液晶分子を一定方向に配向させるための配向膜１０４Ａ、液晶１０５、スペーサー１０６、他方の配向膜１０４Ｂ、他方の透明電極１Ｂ、ＲＧＢのそれぞれのフィルターをかけ、色を表示するカラーフィルター１０３、他方のガラス基板１０２Ｂ、他方の偏光フィルター１０１Ｂで構成され、本発明の透明電極１Ａ及び１Ｂは、優れた導電性と光透過性とを兼ね備え、かつ低シート抵抗値を有し、耐久性（耐熱性及び耐酸素性）に優れている。
【実施例】
【０１７５】
以下、実施例を挙げて本発明を具体的に説明するが、本発明はこれらに限定されるものではない。なお、実施例において「部」あるいは「％」の表示を用いるが、特に断りがない限り「質量部」あるいは「質量％」を表す。
【０１７６】
《透明電極の作製》
以下に示す方法に従って、透明電極１〜６４を、導電性領域の面積が５ｃｍ×５ｃｍとなる条件で作製した。透明電極１〜３は、導電性層のみの構造の透明電極として作製し、透明電極４〜６１は、中間層３と導電性層５との積層構造からなる透明電極を作製し、透明電極６２〜６４は、中間層３Ａ、導電性層５及び第２の中間層３Ｂの３層の積層構造からなる透明電極を作製した。
【０１７７】
〔透明電極１の作製〕
下記に示す方法に従って、導電性層のみ構造からなる比較例の透明電極１を作製した。
【０１７８】
透明な無アルカリガラス製の基板を、市販の真空蒸着装置の基板ホルダーに固定し、これを真空蒸着装置の真空槽内に取り付けた。一方、タングステン製の抵抗加熱ボートに銅（Ｃｕ）を装填し、当該真空槽内に取り付けた。次に、真空槽内を４×１０−４Ｐａまで減圧した後、抵抗加熱ボートを通電及び加熱し、蒸着速度０．１〜０．２ｎｍ／秒の範囲内で、基板上に銅が１００質量％で構成される層厚が８ｎｍの導電性層の単膜を蒸着して、透明電極１を作製した。
【０１７９】
〔透明電極２及び３の作製〕
上記透明電極１の作製において、導電性層の構成金属元素を銅に代えて、それぞれ金（Ａｕ）、白金（Ｐｔ）を用いた以外は同様にして、単膜の導電性層から構成される透明電極２及び３を作製した。
【０１８０】
（湿式塗布法による中間層の形成）
以下の実施例において中間層は湿式塗布法により形成した。
また、還元性酸化被膜除去剤として以下の化合物を用いた。
【０１８１】
チオグリコール酸
チオグリコール酸アンモニウム
チオリンンゴ酸
〔透明電極４の作製〕
〈中間層形成用塗布液の調製〉
芳香族性に関与しない非共有電子対を持つ窒素原子を有する有機化合物：例示化合物（２７）                                                            １．０質量％
メチルエチルケトン                                            ９９．０質量％
メチルエチルケトンに例示化合物（２７）を添加し、加熱しながら溶解して、１．０質量％の中間層形成用塗布液を調製した。
【０１８２】
〈中間層の形成〉
透明な無アルカリガラス製の基板上に、上記調製した中間層形成用塗布液を、スピンコート法により湿式塗布を行い、薄膜を形成した。次いで、９０℃で１時間加熱乾燥し、層厚が３５ｎｍの中間層を形成した。
【０１８３】
（導電性層の形成）
次に、中間層を形成した基板を第１真空槽に移し、第１真空槽を４×１０−４Ｐａまで減圧した後、銅の入った加熱ボートを通電及び加熱し、蒸着速度０．１〜０．２ｎｍ／秒の範囲で、層厚が８ｎｍの銅単独からなる導電性層を蒸着して、透明電極４を得た。
【０１８４】
〔透明電極５及び６作製〕
上記透明電極４の作製において、導電性層の構成金属元素を銅に代えて、それぞれ金（Ａｕ）、白金（Ｐｔ）を用いた以外は同様にして、中間層及び導電性層から構成される透明電極５及び６を作製した。
【０１８５】
〔透明電極７の作製〕
〈中間層形成用塗布液の調製〉
チオグリコール酸（還元性酸化被膜除去剤）                        １．０質量％
メチルエチルケトン                                            ９９．０質量％
メチルエチルケトンにチオグリコール酸を添加し、加熱しながら溶解して、１．０質量％の中間層形成用塗布液を調製した。
【０１８６】
〈中間層の形成〉
透明な無アルカリガラス製の基板上に、上記調製した中間層形成用塗布液を、スピンコート法により湿式塗布を行い、薄膜を形成した。次いで、９０℃で１時間加熱乾燥し、層厚が３５ｎｍの中間層を形成した。
【０１８７】
（導電性層の形成）
次に、中間層を形成した基板を第１真空槽に移し、第１真空槽を４×１０−４Ｐａまで減圧した後、銅の入った加熱ボートを通電及び加熱し、蒸着速度０．１〜０．２ｎｍ／秒の範囲で、層厚が８ｎｍの銅単独からなる導電性層を蒸着して、透明電極７を得た。
【０１８８】
〔透明電極８の作製〕
〈中間層形成用塗布液の調製〉
芳香族性に関与しない非共有電子対を持つ窒素原子を有する有機化合物：例示化合物（２７）                                                          ０．９５質量％
チオグリコール酸（還元性酸化被膜除去剤）                      ０．０５質量％
メチルエチルケトン                                          ９９．００質量％
メチルエチルケトンに各化合物を添加し、加熱しながら溶解して、１．０質量％の中間層形成用塗布液を調製した。
【０１８９】
〈中間層の形成〉
透明な無アルカリガラス製の基板上に、上記調製した中間層形成用塗布液を、スピンコート法により湿式塗布を行い、薄膜を形成した。次いで、９０℃で１時間加熱乾燥し、層厚が３５ｎｍの中間層を形成した。
【０１９０】
（導電性層の形成）
次に、あらかじめ用意した、第２真空槽に移し中間層を形成した基板を真空状態のまま第２真空槽に移し、第２真空槽を４×１０−４Ｐａまで減圧した後、銅に代えて、銀の入った加熱ボートを通電及び加熱し、蒸着速度０．１〜０．２ｎｍ／秒の範囲で、層厚が８ｎｍの銀単独からなる導電性層を蒸着し、中間層とこの上部に銀からなる導電性層を積層した透明電極８を得た。
【０１９１】
〔透明電極９〜６１の作製〕
上記透明電極８の作製において、芳香族性に関与しない非共有電子対を持つ窒素原子を有する有機化合物と還元反応による酸化被膜除去材のそれぞれの種類と含有比率、導電性層の材料と層厚、及び基板の種類を表１〜表３のようにそれぞれ変えて、透明電極８と同様にして透明電極９〜６１を作製した。
【０１９２】
〔透明電極６２〜６４の作製〕
上記透明電極１２（導電性層：銅）、透明電極１３（導電性層：金）、透明電極１４（導電性層：白金）の作製において、各導電性層を形成したのち、導電性層上に、中間層３Ａと同様の内容で、第２の中間層３Ｂを形成し、導電性層５を中間層３Ａ及び第２の中間層３Ｂで挟持した構成とした以外は同様にして、透明電極６２〜６４を作製した。
【０１９３】
なお、表１〜表３において以下の略号を用いた。
【０１９４】
化合物（Ｎ）：芳香族性に関与しない非共有電子対を持つ窒素原子を有する有機化合物
化合物（Ｒ）：還元性酸化被膜除去剤
Ｒ１：チオグリコール酸
Ｒ２：チオグリコール酸アンモニウム
Ｒ３：チオリンンゴ酸
比較１：比較化合物１
比較２：比較化合物２
比較３：比較化合物３
ＰＥＴ：ポリエチレンテレフタレートフィルム
比較化合物１〜３の構造式を以下に示す。
【０１９５】
【化１６】
2015122254.tif 000018
【０１９６】
《透明電極の評価》
上記作製した透明電極１〜６４について、下記の方法に従って、光透過率、シート抵抗値及び経時耐久性（酸素環境下での電極寿命）の測定及び評価を行った。
【０１９７】
〔光透過率の測定〕
上記作製した各透明電極について、分光光度計（日立製作所製Ｕ−３３００）を用い、各透明電極の作製に用いた基板をリファレンスとして、波長５９０ｎｍにおける光透過率（％）を測定した。
【０１９８】
〔シート抵抗値の測定〕
上記作製した各透明電極について、抵抗率計（三菱化学社製ＭＣＰ−Ｔ６１０）を用い、４端子４探針法定電流印加方式でシート抵抗値（Ω／□）の測定を行った。
【０１９９】
〔経時耐久性の評価：酸素環境下での透明電極の寿命測定〕
作製した各透明電極に、酸素雰囲気下（温度：２３℃、酸素濃度：１００体積％の環境）で、１０Ａの電流を流し続け、シート抵抗値が初期値の２倍となるに要する時間を測定した。
【０２００】
次いで、透明電極８（導電性層：銀）のシート抵抗値が初期値の２倍となるに要する時間を１００とする相対値を求めこれを経時耐久性の尺度とした。数値が大きいほど、経時耐久性に優れ、透明電極寿命が長いことを表す。
【０２０１】
以上により得られた結果を、表１〜表３に示す。
【０２０２】
【表１】
2015122254.tif 000019
【０２０３】
【表２】
2015122254.tif 000020
【０２０４】
【表３】
2015122254.tif 000021
【０２０５】
表１〜表３に記載の結果より明らかなように記導電性層が銅、金又は白金で構成され、中間層が、芳香族性に関与しない非共有電子対を持つ窒素原子を有する有機化合物、及び副成分として還元性酸化被膜除去剤を含有する構成である本発明の透明電極は、比較例に対し、光透過性、シート抵抗特性及び熱及び酸素に対する耐久性に優れ、透明電極寿命が長いことがわかる。
【０２０６】
従来広く用いられてきた銀で構成される導電性層を有する透明電極８に対し、本発明の透明電極は、電極としての光透過性が向上し、シート抵抗値も低下し、特に、酸化耐性に優れた効果を発現していることがわかる。
【０２０７】
また、導電性層の構成金属として銅を用いた透明電極は、金を用いた透明電極、又は白金を用いた透明電極に対し、各項目についてより優れた効果を発現している。
【０２０８】
また、透明電極５７〜６１において、中間層における化合物（Ｎ）と化合物（Ｏ）の比率としては、９９．５：０．５〜９０：１０の範囲内であることがより優れた効果を有し、更に９９：１〜９５：５の範囲内で、特に優れた効果が発揮されている。
【０２０９】
また、また、透明電極６２〜６４において、導電性層５を中間層３Ａ及び第２の中間層３Ｂで挟持した構成とすることにより、表面反射が抑えられ、透過率が向上していることが分かる。また、透明電極の経時耐久性がより向上し、加えて、導電性層の擦り傷耐性が改良されることを確認することができた。
【符号の説明】
【０２１０】
１、１−１、１−２、１Ａ、１Ｂ  透明電極
３、３Ａ、３Ｂ、３−１、３−２  中間層
５、５−１、５−２  導電性層
５ｘ１、５ｘ２、５ｘ３等  ｘ電極パターン（第１の導電性層）
５ｙ１，５ｙ２、５ｙ３等  ｙ電極パターン（第２の導電性層）
６  レジスト膜
７  マスク
８  露光機
９  エッチング液
１１  透明基板
１３  前面板
１５  接着剤
１７、１７ｘ，１７ｙ  配線
２１、２１ａ  タッチパネル
１００  液晶表示装置
１０１Ａ、１０１Ｂ  偏光フィルター
１０２Ａ、１０２Ｂ  ガラス基板
１０３  カラーフィルター
１０４Ａ、１０４Ｂ  配向膜
１０５  液晶
１０６  スペーサー
【図１】
2015122254.tif 000022
【図２】
2015122254.tif 000023
【図３】
2015122254.tif 000024
【図４】
2015122254.tif 000025
【図５】
2015122254.tif 000026
【図６】
2015122254.tif 000027
【図７】
2015122254.tif 000028
【図８】
2015122254.tif 000029